ОГНЕУПОРНОЕ ИЗДЕЛИЕ И СПОСОБ ЕГО ФОРМОВАНИЯ (ВАРИАНТЫ)

2
3
2
3
1. Огнеупорное изделие, применяемое в процессе плавления стекла, содержащее AlO, при этом по меньшей мере приблизительно 50% AlO содержится в виде бета-глинозема.
2. Способ формования огнеупорного изделия, применяемого в процессе плавления стекла, включающий:
2
3
2
3
приготовление тела, содержащего AlO, причем по меньшей мере приблизительно 50% AlO содержится в виде бета-глинозема; и
спекание указанного тела с получением огнеупорного изделия.
3. Способ по п.2, в котором спекание осуществляют при температуре не более приблизительно 1700°С.
4. Способ по п.3, в котором спекание осуществляют в среде, содержащей пар, включающий элемент группы 1, элемент группы 2, редкоземельный элемент, Pb или их любое сочетание, обеспечиваемые источником, отдельным от огнеупорного изделия.
5. Способ по п.4, в котором помол осуществляют как сухой помол, мокрый помол или их любое сочетание.
6. Способ по п.2, в котором:
значение D10 размера частиц молотого порошка составляет не более приблизительно 9 мкм;
значение D50 размера частиц молотого порошка составляет не более приблизительно 20 мкм;
значение D90 размера частиц молотого порошка составляет не более приблизительно 90 мкм; или их любое сочетание.
2
3
7. Способ по п.5, в котором молотый порошок содержит альфа- AlO, бета-глинозем или их любое сочетание.
2
8. Способ по п.5, в котором молотый порошок имеет удельную площадь поверхности по меньшей приблизительно 0,5 м/г.
9. Способ формования огнеупорного изделия, применяемого в процессе плавления стекла, в котором:
2
3
порошок, содержащий альфа-AlO и материал для бета-преобразования, бета-глинозем, или их любое сочетание, плавят для получения расплавленного состава;
расплавленный состав разливают в форму, причем форма имеет форму, соответствующую огнеупорному изделию; и затем
2
3
огнеупорное изделие охлаждают, причем по меньшей мере приблизительно 50% общего содержания AlO огнеупорного изделия представляют собой бета-глинозем.
10. Способ по п.9, дополнительно включающий этап, на котором огнеупорное изделие формуют в блок формования стекла путем переливания.
2
3
11. Способ по п.9, отличающийся тем, что огнеупорное изделие имеет общее содержание AlO по меньшей мере приблизительно 80%.
12. Способ по п.9, отличающийся тем, что бета-глинозем составляет по меньшей мере приблизительно 70%.
13. Способ по п.9, отличающийся тем, что огнеупорное изделие содержит тело и покрытие, по меньшей мере, на части тела, причем покрытие содержит бета-глинозем.
14. Способ по п.13, отличающиеся тем, что покрытие имеет толщину не более приблизительно 5000 мкм.
15. Способ по п.13, отличающиеся тем, что покрытие имеет толщину по меньшей мере приблизительно 100 мкм.